그 주편 을 950 ℃ 로 가열 한 후 에 추출 하 고 , 열간 압연 을 개시 했 다 . 이 열간 압연 에서 는 , 750 ℃ 이상 의 온도 역 에 있 어서 의 압연 율 이 60 % 이상 이 되 고 또 700 ℃ 미만 의 온도 역 에서 도 압연 이 행해 지 도록 패스 스케줄 을 설정 했 다 . 한편 700 ℃ 미만 ~ 500 ℃ 에 있 어서 의 열간 압연 율 을 42 % 로 하 고 , 열간 압연 의 최종 패스 온도 는 600 ℃~ 500 ℃ 사이 로 했 다 . 또 , 주편 으로부터 의 전체 열간 압연 율 은 약 95 % 였 다 . 열간 압연 후 , 표층 의 산화층 을 기계 연마 에 의해 제거 ( 면 삭 ) 했 다 . 또한 상기 700 ℃ 미만 의 온도 역 에서 의 고온 압연 에 대하 여 는 , 상기 공보 에서 는 상세 한 조건 이 분명 하 지 않 고 , 본원 출원 당시 에 일반 적 인 조건 인 형상 비 : 3 . 7 ~ 4 . 5 , 변형 속도 : 0 . 8 ~ 17 . 0 / 초 라고 하 는 조건 을 채용 하 여 행하 였 다 .